(57)【特許請求の範囲】
【請求項１】
基材又はコーティング上の生物汚染の除去を促進するための方法であって、
有機架橋性ポリマー樹脂から形成される基材又はコーティングを準備し、
サーモリシン又はサーモリシン様プロテアーゼが、生物汚染成分を酵素的に分解できるように、前記サーモリシン又はサーモリシン様プロテアーゼと前記基材又は前記コーティングとを結合させること
を含み、前記サーモリシン様プロテアーゼが、バチルス ステアロサーモフィラス（Bacillus stearothermophilus）由来の細菌中性サーモリシン様プロテアーゼである、方法。
【請求項２】
前記サーモリシン又はサーモリシン様プロテアーゼが、３０００００ユニット／ｇを超える比活性を有する、請求項１に記載の方法。
【請求項３】
前記基材又は前記コーティングの表面活性が、０．００７５ユニット／ｃｍ2以上である、請求項１又は２に記載の方法。
【請求項４】
前記サーモリシン又はサーモリシン様プロテアーゼが、前記基材又は前記コーティングと共有結合する、請求項１又は２に記載の方法。
【請求項５】
前記サーモリシン又はサーモリシン様プロテアーゼが、前記基材若しくは前記コーティングと非共有結合し、又は前記基材若しくは前記コーティング内に混合される、請求項１又は２に記載の方法。
【請求項６】
前記基材又は前記コーティングが、有機架橋性ポリマー樹脂を含む、請求項１又は２に記載の方法。
【請求項７】
前記有機架橋性ポリマー樹脂が、アセトアセテート、酸、アミン、カルボキシル、エポキシ、ヒロドキシル、イソシアネート、シラン、ビニル、又はそれらの組み合わせの官能基を含む、請求項６に記載の方法。
【請求項８】
前記有機架橋性ポリマー樹脂が、アミノプラスト、メラミンホルムアルデヒド、ポリウレタン、ポリアクリレート、エポキシ樹脂、ポリカーボネート、アルキド、ビニル樹脂、ポリアミド、ポリオレフィン、フェノール樹脂、ポリエステル、ポリシロキサン、又はそれらの組み合わせを含む、請求項６に記載の方法。
【請求項９】
前記有機架橋性ポリマーがヒドロキシル官能基化アクリレート樹脂である、請求項６に記載の方法。
【請求項１０】
生物汚染除去を促進するための組成物であって、
有機架橋性ポリマー樹脂から形成される基材又はコーティング、及び
生物汚染成分を分解できるサーモリシン又はサーモリシン様プロテアーゼであって、前記基材又は前記コーティングと結合されている、前記サーモリシン又はサーモリシン様プロテアーゼ
を含み、前記サーモリシン様プロテアーゼが、バチルス ステアロサーモフィラス（Bacillus stearothermophilus）由来の細菌中性サーモリシン様プロテアーゼである、組成物。
【請求項１１】
前記サーモリシン又はサーモリシン様プロテアーゼが、３０００００ユニット／ｇを超える比活性を有する、請求項１０に記載の組成物。
【請求項１２】
前記基材又は前記コーティングが、アセトアセテート、酸、アミン、カルボキシル、エポキシ、ヒロドキシル、イソシアネート、シラン、ビニル、又はそれらの組み合わせの官能基を有する有機架橋性ポリマー樹脂を含む、請求項１０又は１１に記載の組成物。
【請求項１３】
前記有機架橋性ポリマー樹脂が、アミノプラスト、メラミンホルムアルデヒド、ポリウレタン、ポリアクリレート、エポキシ樹脂、ポリカーボネート、アルキド、ビニル樹脂、ポリアミド、ポリオレフィン、フェノール樹脂、ポリエステル、ポリシロキサン、又はそれらの組み合わせである、請求項１２に記載の組成物。
【請求項１４】
前記有機架橋性ポリマーがヒドロキシル官能基化アクリレート樹脂である、請求項１２に記載の組成物。
【請求項１５】
前記サーモリシン又はサーモリシン様プロテアーゼが前記有機架橋性ポリマー樹脂と共有結合する、請求項１０、１１又は１２に記載の組成物。
【請求項１６】
前記基材又は前記コーティングが、０．００７５ユニット／ｃｍ2以上の表面活性を有する、請求項１０、１１又は１２に記載の組成物。
【発明の詳細な説明】
【技術分野】
【０００１】
本発明は、生理活性物質を含有するコーティング組成物、及び虫汚染の除去を促進するためのそれらの使用方法に概して関する。具体的な実施態様では、本発明は、虫の体成分を分解するために、ポリマー複合材料内又は上にプロテアーゼを組み込むことによる表面に対する虫汚染付着の防止及び虫汚染除去のための組成物及び方法に関する。
【背景技術】
【０００２】
関連出願
本出願は、２０１０年６月２１日に出願した米国特許出願公開第１２／８２０，１０１号の利益を主張する。この出願の主題は引用により本明細書に組み込まれる。
【０００３】
多くの戸外の表面は、鳥の糞、樹脂、虫の体のような天然由来の汚染又は損傷に曝されている。結果として、残留している汚染は、しばしば表面上に不快な跡を付け、物品の外観を損なうことになる。
【０００４】
従来の自己洗浄コーティング及び表面は、一般的に、無機物質を除去する水のローリングもしくはシーティングに基づいている。これらは無機汚れの除去にはある程度の効果を示すが、生物源からの汚染（これは様々なタイプの有機ポリマー、脂肪、オイル、及び蛋白質からなり、その各々はコーティングの表面下に深く拡散する）の洗浄にはあまり効果がない。従来の方法は、表面への汚染の付着を低減させ、適当なナノ複合材料を含むポリマーコーティングにより疎水性、疎油性、及び超両疎性が表面に与えられる「ロータス効果」を利用して、その除去を促進することを目的としている。典型的なコーティングはフッ素及びシリコンナノ複合材料を含み、優れたロールオフ特性、及び非常に高い水と油の接触角を有している。サンドブラストガラスのような粗い表面に用いた場合、ナノコーティングは耐汚染性を与えるフィラーとして機能する。この「消極的な（passive）」方法の欠点は、光沢の高い表面に使用するには適さないことである。それは、ロータス効果が表面の粗さに基づくものであるからである。
【０００５】
光触媒コーティングは有機汚染の自己洗浄を促進するものとして期待されている。太陽光を照射すると、ＴｉＯ2のような光触媒は有機汚れを化学的に破壊し、次いで超親水性表面上に形成された水シートにより洗い落とされる。例として、米国特許出願公開第２００９／１０４０８６号において、指紋汚れの分解を積極的に促進するために光触媒ＴｉＯ2が使用された。この方法の主要な欠点は、ＴｉＯ2によるポリマーコーティングの酸化障害のため、無機表面の使用に限定されることである。また、この方法は、ＴｉＯ2が汚れを分解するのみならず、ペイント中のポリマー樹脂も酸化するため、自動車コーティングにはあまり適さない。
【０００６】
従って、表面上又はコーティング中の生物汚染の除去を積極的に促進し、維持洗浄の必要性を最小にする新規な材料又はコーティングに対する要求がある。
【発明の概要】
【０００７】
生物汚染の除去を促進するための方法は、結合したプロテアーゼ又はそのアナログが、生物汚染成分を酵素的に分解することができるような、前記プロテアーゼ又はそのアナログを有する基材又はコーティングを提供することを含む方法を提供する。プロテアーゼは、場合により、サーモリシン又はそれらのアナログを含むＭ４サーモリシン様プロテアーゼのメンバーである。いくつかの実施態様では、プロテアーゼは、バチルス ステアロサーモフィラス（Bacillus stearothermophilus）由来の細菌中性サーモリシン様プロテアーゼ又はそのアナログである。
【０００８】
表面活性は、生物汚染除去を促進する基材又はコーティングの能力に関する。基材又はコーティングは、場合により、０．００７５ユニット／ｃｍ2以上である表面活性を有する。
【０００９】
プロテアーゼ又はそのアナログは、場合により、基材、コーティング、若しくはそれらの組み合わせと共有的に結合され、非共有的に結合され、又は基材、コーティング、若しくはそれらの組み合わせ中に混合される。
【００１０】
基材又はコーティングは、場合により、有機架橋性ポリマー樹脂（organic crosslinkable polymer resin）を含む。有機架橋性ポリマー樹脂は、場合により、アセトアセテート、酸、アミン、カルボキシル、エポキシ、ヒドロキシル、イソシアネート、シラン、ビニル、又はそれらの組み合わせの官能基を含む。いくつかの実施態様では、有機架橋性ポリマー樹脂は、アミノプラスト、メラミンホルムアルデヒド、カルバメート、ポリウレタン、ポリアクリレート、エポキシ、ポリカーボネート、アルキド、ビニル、ポリアミド、ポリオレフィン、フェノール樹脂、ポリエステル、ポリシロキサン、又はそれらの組み合わせを含む。場合により、有機架橋性ポリマーは、ヒドロキシル官能基化アクリレート樹脂である。
【００１１】
本発明はまた、基材又はコーティング、及び生物汚染成分を分解することができるサーモリシン、サーモリシン様プロテアーゼ、又はそれらのアナログを含む生物汚染除去を促進するための組成物を提供し、ここでサーモリシン、サーモリシン様プロテアーゼ、又はそれらのアナログは、基材又はコーティングと結合する。サーモリシン様プロテアーゼは、場合により、バチルス ステアロサーモフィラス（Bacillus stearothermophilus）由来の細菌中性サーモリシン様プロテアーゼ、又はそのアナログである。いくつかの実施態様では、前記基材又はコーティングは、０．００７５ユニット／ｃｍ2以上である表面活性を有する。
【００１２】
組成物は、場合により、有機架橋性ポリマー樹脂を含む。有機架橋性ポリマー樹脂は、場合により、アセトアセテート、酸、アミン、カルボキシル、エポキシ、ヒドロキシル、イソシアネート、シラン、ビニル、又はそれらの組み合わせの官能基を含む。いくつかの実施態様では、有機架橋性ポリマー樹脂は、アミノプラスト、メラミンホルムアルデヒド、カルバメート、ポリウレタン、ポリアクリレート、エポキシ、ポリカーボネート、アルキド、ビニル、ポリアミド、ポリオレフィン、フェノール樹脂、ポリエステル、ポリシロキサン、又はそれらの組み合わせを含む。場合により、有機架橋性ポリマーは、ヒドロキシル官能基化アクリレート樹脂である。
【図面の簡単な説明】
【００１３】
【図１】図１は、コーティングの一つの実施態様の吹き付け（spray-down）塗布方法の略図を示す。
【図２】図２は、コートされた基材上の汚染塗布及びプロテアーゼ媒介汚染除去の略図を示す。
【図３】図３は、酵素を含まない対照と比較したバチルス ステアロサーモフィラス（B stearothermophilus）ＴＬＰ（サモアーゼ（Thermoase）Ｃ１６０）に基づくコーティングを使用する改善された虫汚染の洗浄を示す。
【図４】図４は、リパーゼＰＳに基づくコーティングと比較したバチルス ステアロサーモフィラス（B stearothermophilus）ＴＬＰ（サモアーゼＣ１６０）に基づくコーティングを使用する改善された虫汚染の洗浄を示す。
【図５】図５は、α‐アミラーゼに基づくコーティングと比較したバチルス ステアロサーモフィラス（B stearothermophilus）ＴＬＰ（サモアーゼＣ１６０）に基づくコーティングを使用する改善された虫汚染の洗浄を示す。
【図６】図６は、表面酵素活性（Ａ）及び汚染洗浄時間（Ｂ）に関して、１００℃で１０日間焼成した影響を示す。
【図７】図７は、プロテアーゼのロードが、０．２％（Ａ）、２．０％（Ｂ）、４．０％（Ｃ）、６．０％（Ｄ）、及び８．０％（Ｅ）の相対的な酵素ロード濃度を有する自己洗浄能力を増加させることを示す。
【図８】図８は、（Ａ）プロテアーゼＮに基づくＳＢコーティング、（Ｂ）プロテインＳＤ ＡＹ‐１０に基づくＳＢコーティング、（Ｃ）プロテアーゼＡに基づくＳＢコーティング、（Ｄ）サモアーゼＧＬ３０に基づくＳＢコーティング（＜０．００７５ユニット／ｃｍ2表面活性バチルス ステアロサーモフィラス（B stearothermophilus ＴＬＰ）、又は（Ｅ）サモアーゼＣ１６０に基づくＳＢコーティングによる虫汚染の洗浄を示す。
【図９】図９は、コーティングの実施態様による積極的な汚染除去のための路上試験手順の略図を示す。
【図１０】図１０は、路上運転の間に虫の体を付着した後、酵素含有コーティング又は対照コーティングの雨又はウォーターバス洗浄を示す。
【図１１】図１１は、路上運転の間に虫の体を付着した後、酵素含有コーティング又は対照コーティングの雨又はウォーターバス洗浄を示し、ＷＢＳは、酵素コーティングを示し、ＷＢＢは、対照コーティングを示す。（Ａ）左のパネルは洗浄前、（Ｂ）中央のパネルは洗浄５分後、（Ｃ）右のパネルは２時間洗浄である。青丸はカウントした汚染であり、赤線はカウントした領域の境界である。
【図１２】図１２は、酵素含有コーティング又は対照コーティングでコートされたパネルからの通常路上で付着する虫汚染の除去を示す。
【図１３】図１３は、酵素含有コーティング又は対照コーティングでコートされたパネルからの通常路上で沈着する虫汚染の除去を示し、ここで酵素含有コーティングは、異なるｐＨレベルの緩衝液で調製される。
【発明を実施するための形態】
【００１４】
本発明の以下の実施態様（１又は２以上）の記載は単なる説明であり、発明の範囲、用途等を限定するものではない。本発明を、本明細書に含まれる限定されない定義及び用語により説明する。これらの定義及び用語は、発明の範囲もしくは実施を限定するものではなく、単に説明のために用いる。
【００１５】
本発明は、有機汚染の成分を選択的に分解するためのプロテアーゼ酵素の触媒活性に基づき、従って積極的な汚染除去を促進する。有機汚染は一般的に、有機ポリマー、脂肪、オイル、及びタンパク質を含む。コーティング若しくは基材中、又はコーティング若しくは基材上に、残存活性を有して同時に組み込めるプロテアーゼを同定し、そして首尾よく積極的な分解、続いて生物汚染、特に虫由来の汚染の除去を促進することは従来困難であった。本発明者等は、加水分解酵素の特定のファミリー、細菌性サーモリシン（ＥＣ３．４．２４．２７）が、類似のプロテアーゼ、他の近縁種である金属プロテアーゼですら目的を達成できなかったのに対して、首尾よく生物汚染の除去を促進することを思いがけなく見出した。
【００１６】
プロテアーゼは、コーティング若しくは基材中、又はコーティング若しくは基材上のいずれかに固定化され、及び生物汚染成分のより小さい分子への分解を触媒する。小さな産物分子は、水、空気、又は他の液体などで穏やかに洗浄することが、表面又はコーティングから生物由来物質の除去を促進するように、表面又はコーティングに弱く付着する。従って、本発明は、表面から生物汚染の積極的な除去のための組成物及び方法として有用性がある。
【００１７】
本明細書中の説明が、コーティングを対象にする一方で、本明細書中に記載される材料は、機能的な生物汚染除去の促進のために、それらの表面にコーティングを必要としない基材又は物品でもよいことが理解される。例えば、本明細書中で使用されるように用語「コーティング」は、１又は２以上の基材の表面上に層化するために使用可能である材料を意味し、又は基材材料自体を含んでもよい。例えば、本明細書中で開示される方法及び組成物は、一般的に、例示目的のみのためにコーティングと結合するプロテアーゼを指す。当業者であれば、説明が、基材自体に同様に適用できることを理解する。
【００１８】
本発明の方法は、プロテアーゼが、酵素的に活性であり、生物汚染の１又は２以上の成分を分解できるようなプロテアーゼを有するコーティングを提供することを含む。具体的な実施態様では、生物汚染は、虫、場合により虫の体由来のような生物有機物質に基づく。
【００１９】
本明細書で定義されるように生物汚染は、有機体が基材又はコーティングに接触した後、後に残される生物有機汚染、跡、又は残留物である。生物汚染は、コーティングが虫の体と接触した後、後に残される跡又は残留物に限定されない。生物有機汚染の他の原因は、実例として虫の羽、脚、若しくは他の付属物、鳥の糞、指紋、又はコーティングが有機体に接触した後、後に残される残留物、又は生物汚染の他の原因である。
【００２０】
プロテアーゼは、場合により、サーモリシンが、プロトタイププロテアーゼ（ＥＣ３．４．２４．２７）である細菌サーモリシン様プロテアーゼのＭ４ファミリーのメンバー又はそれらのアナログなどの細菌金属プロテアーゼである。プロテアーゼは、場合により、バチルス ステアロサーモフィラス（Bacillus stearothermophilus）（バチルス サーモプロテオリティカス 変種 ロッコ（Bacillus thermoproteolyticus Var. Rokko））由来の細菌中性サーモリシン様プロテアーゼ（ＴＬＰ）（実例として、Amano Enzyme U.S.A., Co.（Elgin, IL）から入手できる「サモアーゼＣ１６０（Thermoase C160）」の商標の下販売される）又はそれらのアナログである。プロテアーゼは、場合により、de Kreig, et al., J Biol Chem, 2000; 275(40):31115-20中に記載された任意のプロテアーゼであり、その主題は、引用により本明細書に組み込まれる。プロテアーゼの実例は、特に公知のバチルス セレウス（Bacillis cereus）（受託番号Ｐ０５８０６）、ラクトバチルス種（Lactobacillis sp.）（受託番号Ｑ４８８５７）、バチルス メガテリウム（Bacillis megaterium）（受託番号Ｑ００８９１）、バチルス種（Bacillis sp.）（受託番号Ｑ５９２２３）、アリシクロバチルス アシドカルダリウス（Alicyclobacillis acidocaldarious）（受託番号Ｑ４３８８０）、バチルス カルドリティカス（Bacillis caldolyticus）（受託番号Ｐ２３３８４）、バチルス サーモプロテオリティカス（Bacillis thermoproteolyticus）（受託番号Ｐ００８００）、バチルス ステアロサーモフィラス（Bacillus stearothermophilus）（受託番号Ｐ４３１３３）、バチルス サブチリス（Bacillus subtilis）（受託番号Ｐ０６１４２）、バチルス アミロリケファシエンス（Bacillus amyloliquefaciens）（受託番号Ｐ０６８３２）、リステリア モノサイトゲネス（Lysteria monocytogenes）（受託番号Ｐ３４０２５；Ｐ２３２２４）由来のサーモリシン様プロテアーゼが挙げられる。本明細書中で挙げられたそれぞれの受託番号の配列は、引用により本明細書に組み込まれる。本明細書中で使用可能な任意のプロテアーゼのクローニング、発現、及精製方法は、Molecular Cloning: A Laboratory Manual, 2nd ed., vol. 1-3, ed. Sambrook et al., Cold Spring Harbor Laboratory Press, Cold Spring Harbor, N.Y., 1989; Current Protocols in Molecular Biology, ed. Ausubel et al., Greene Publishing and Wiley-Interscience, New York, 1992（周期的更新あり）; 及びShort Protocols in Molecular Biology, ed. Ausubel et al., 52 ed., Wiley-Interscience, New York, 2002中に開示される方法により、当該技術分野において実例として通常行われる方法により達成でき、それぞれの主題は引用により本明細書に組み込まれる。
【００２１】
プロテアーゼのアナログは、場合により、プロテアーゼの断片である。プロテアーゼのアナログは、プロテアーゼの天然又は合成基材に関してある程度の活性を有するポリペプチドである。アナログは、場合により、野生型プロテアーゼの０．１％〜２００％の間の活性を有する。
【００２２】
プロテアーゼの具体的な例では、例示的に、１００００Ｕ／ｇのプロテアーゼ活性以上を有し、ここで１Ｕ（ユニット）は、３７℃、ｐＨ７．２で反応を行った場合に、ミルクカゼインから非タンパク質消化生成物を遊離し（最終濃度０．５％）、初期の反応段階で１分あたり１μｍｏｌのチロシンに相当するフォリンカラーを与える酵素の量と規定される。例示的に、プロテアーゼ活性は、１００００ＰＵ／ｇ〜１５０００００Ｕ／ｇ以上の間の範囲である。より低いプロテアーゼ活性が使用可能であることが理解される。プロテアーゼ活性は、場合により、３０００００Ｕ／ｇを超える。場合により、プロテアーゼ活性は、３０００００Ｕ／ｇ〜２００００００Ｕ／ｇ以上の間である。
【００２３】
プロテアーゼは、「ペプチド」、「ポリペプチド」、及び「タンパク質」（本明細書中で同義語として使用される）であり、野生型プロテアーゼの天然又は合成基質に関して、ある程度の活性を有する２以上のアミノ酸を含有する天然又は合成化合物を意味することを意図する。野生型プロテアーゼは、天然で生物中に見られるアミノ酸配列と同じ配列を有するプロテアーゼである。野生型プロテアーゼの実例は、ジェンバンク受託番号Ｐ０６８７４及び配列番号１で見出される。
【００２４】
プロテアーゼは、１又は２以上の補因子イオン又はタンパク質と機能する。補因子イオンは、実例として亜鉛、コバルト、又はカルシウムである。
【００２５】
プロテアーゼ活性のスクリーニング方法は公知であり、当該技術分野において一般的である。実例として、プロテアーゼタンパク質又はそのアナログにおけるプロテアーゼ活性のためのスクリーニングは、例示的に、プロテアーゼの天然又は合成基質とプロテアーゼ又はそのアナログとを接触すること、及び基質の酵素的切断を測定することを含む。本目的のための例示的な基質は、プロテアーゼにより切断され、公知の技術により直ちに測定されるフォリン陽性アミノ酸及びペプチド（チロシンとして計算）を遊離するカゼインを含む。Bachem AG, Bubendorf, Switzerlandから入手できる合成基質フリルアクリロイル化（furylacryloylated）トリペプチドである３‐（２‐フリルアクリロイル）‐Ｌ‐グリシル‐Ｌ‐ロイシン‐Ｌ‐アラニンが使用可能である。
【００２６】
プロテアーゼ又はそのアナログ中に存在するアミノ酸は、アラニン、システイン、アスパラギン酸、グルタミン酸、フェニルアラニン、グリシン、ヒスチジン、イソロイシン、リシン、ロイシン、メチオニン、アスパラギン、プロリン、グルタミン、アルギニン、セリン、トレオニン、バリン、トリプトファン、及びチロシンを含む。同様に、α‐アスパラギン、２‐アミノブタン酸若しくは２‐アミノ酪酸、４‐アミノ酪酸、２‐アミノカプリン酸（２‐アミノデカン酸）、６‐アミノカプロン酸、α‐グルタミン、２‐アミノヘプタン酸、６‐アミノヘキサン酸、α‐アミノイソ酪酸（２‐アミノアラニン）、３‐アミノイソ酪酸、β‐アラニン、アロ（allo）‐ヒドロキシリシン、アロ（allo）‐イソロイシン、４‐アミノ‐７‐メチルヘプタン酸、４‐アミノ‐５‐フェニルペンタン酸、２‐アミノピメル酸、γ‐アミノ‐β‐ヒドロキシベンゼンペンタン酸、２‐アミノスベリン酸、２‐カルボキシアゼチジン、β‐アラニン、β‐アスパラギン酸、ビフェニルアラニン、３，６‐ジアミノヘキサン酸、ブタン酸、シクロブチルアラニン、シクロヘキシルアラニン、シクロヘキシルグリシン、Ｎ５‐アミノカルボニルオルニチン、シクロペンチルアラニン、シクロプロピルアラニン、３‐スルホアラニン、２，４‐ジアミノブタン酸、ジアミノプロピオン酸、２，４‐ジアミノ酪酸、ジフェニルアラニン、Ｎ，Ｎ‐ジメチルグリシン、ジアミノピメル酸、２，３‐ジアミノプロパン酸、Ｓ‐エチルチオシステイン、Ｎ‐エチルアスパラギン、Ｎ‐エチルグリシン、４‐アザ‐フェニルアラニン、４‐フルオロ‐フェニルアラニン、γ‐グルタミン酸、γ‐カルボキシグルタミン酸、ヒドロキシ酢酸、ピログルタミン酸、ホモアルギニン、ホモシステイン酸、ホモシステイン、ホモヒスチジン、２‐ヒドロキシイソ吉草酸、ホモフェニルアラニン、ホモロイシン、ホモプロリン、ホモセリン、２‐ヒドロキシペンタノン酸、５‐ヒドロキシリシン、４‐ヒドロキシプロリン、２‐カルボキシオクタヒドロインドール、３‐カルボキシイソキノリン、イソバリン、２‐ヒドロキシプロパン酸（乳酸）、メルカプト酢酸、メルカプトブタン酸、サルコシン、４‐メチル‐３‐ヒドロキシプロリン、メルカプトプロパン酸、ノルロイシン、ニペコチン酸、ノルチロシン、ノルバリン、ω‐アミノ酸、オルニチン、ペニシラミン（３‐メルカプトバリン）、２‐フェニルグリシン、２‐カルボキシピペリジン、サルコシン（Ｎ‐メチルグリシン）、２‐アミノ‐３‐（４‐スルホフェニル）プロピオン酸、１‐アミノ‐１‐カルボキシシクロペンタン、３‐チエニルアラニン、ε‐Ｎ‐トリメチルリシン、３‐チアゾリルアラニン、４‐カルボン酸、α‐アミノ‐２，４‐ジオキソピリミジンプロパン酸、及び２‐ナフチルアラニンなどのあまり一般的でない天然アミノ酸、変性アミノ酸又は合成化合物を含む。リパーゼは、２〜約１０００の間のアミノ酸を有し、又は約１５０〜３５００００ダルトンの範囲の分子量を有するペプチドを含む。
【００２７】
プロテアーゼは、当該分野において公知の様々な方法によって得られ、その実例として、細胞若しくは有機体からの単離、化学合成、核酸配列の発現、及びタンパク質の部分加水分解を含む。ペプチド合成の化学的方法は、当該分野において公知であり、固相ペプチド合成及び溶液相ペプチド合成、又はHackeng, TM, et al., Proc Natl Acad Sci USA, 1997; 94(15):7845-50の方法を含み、これらの主題は引用により本明細書に組み込まれる。プロテアーゼは、天然若しくは非天然タンパク質であってよい。用語「天然（naturally occurring）」とは、細胞、組織若しくは有機体に内生するタンパク質を意味し、対立遺伝子変異体を含む。非天然ペプチドは、その天然に関連し又は修飾した有機体とは別に合成又は製造され、及び非修飾細胞、組織又は有機体中で見出されない。
【００２８】
修飾及び変更をプロテアーゼの構造中に行うことができ、プロテアーゼとして同様の特徴を有する分子が得られる（例えば、保存的アミノ酸置換）。例えば、特定のアミノ酸は、相当量の活性を損なうことなく、配列中の他のアミノ酸と置換でき、又は場合により、非修飾プロテアーゼの活性を低下若しくは増加できる。ポリペプチドの生物学的な機能的活性を規定するのは、相互作用的な能力及びポリペプチドの特性であるため、特定の種のアミノ酸配列置換をポリペプチド配列中で行うことができ、それにもかかわらず同様の又は他の望ましい特性を有するポリペプチドを得ることができる。
【００２９】
そのような変更を行う場合、アミノ酸の疎水性親水性指標（hydropathic index）を考慮できる。ポリペプチドに関して、相互に作用する生物学的な機能を付与する疎水性親水性アミノ酸指標の重要性は、一般的に当該技術分野において理解されている。特定のアミノ酸が、同様の疎水性親水性指標又はスコアを有する他のアミノ酸と置換でき、同様の生物活性を有するポリペプチドを更に生じることは公知である。それぞれのアミノ酸は、その疎水性及び電荷特性に基づいて疎水性親水性指標が与えられる。それらの指標は、イソロイシン（＋４．５）、バリン（＋４．２）、ロイシン（＋３．８）、フェニルアラニン（＋２．８）、システイン／システイン（＋２．５）、メチオニン（＋１．９）、アラニン（＋１．８）、グリシン（−０．４）、スレオニン（−０．７）、セリン（−０．８）、トリプトファン（−０．９）、チロシン（−１．３）、プロリン（−１．６）、ヒスチジン（−３．２）、グルタミン酸（−３．５）、グルタミン（−３．５）、アスパラギン酸（−３．５）、アスパラギン（−３．５）、リシン（−３．９）、及びアルギニン（−４．５）である。
【００３０】
アミノ酸の相対的な疎水性親水性特性が、結果として得られたポリペプチドの二次構造を決定し、そしてそれは同じく、ポリペプチドと、例えば酵素、基質、受容体、抗体、抗原などの他の分子の相互作用を定義すると考える。アミノ酸は、同様の疎水性親水性指標を有する他のアミノ酸により置換でき、機能的に同等のポリペプチドを更に得ることは当該技術分野において公知である。そのような変更において、疎水性親水性指標が、±２以内、±１以内、及び±０．５以内のアミノ酸を使用する置換が、場合により使用される。
【００３１】
アミノ酸などの置換は、親水性に基づいてまた行うことができる。以下の親水性値が、アミノ酸残基に与えられる。アルギニン（＋３．０）、リシン（＋３．０）、アスパラギン酸（＋３．０±１）、グルタミン酸（＋３．０±１）、セリン（＋０．３）、アスパラギン（＋０．２）、グルタミン（＋０．２）、グリシン（０）、プロリン（−０．５±１）、スレオニン（−０．４）、アラニン（−０．５）、ヒスチジン（−０．５）、システイン（−１．０）、メチオニン（−１．３）、バリン（−１．５）、ロイシン（−１．８）、イソロイシン（−１．８）、チロシン（−２．３）、フェニルアラニン（−２．５）、トリプトファン（−３．４）である。アミノ酸が、同様の親水性値を有する他のアミノ酸と置換でき、さらに酵素的に同等のポリペプチドが得られることが理解される。そのような変更において、親水性値が±２以内、±１以内、及び±０．５以内のアミノ酸の置換が、場合により使用される。
【００３２】
アミノ酸置換は場合により、アミノ酸側鎖置換基の相対的類似性、例えばその疎水性、親水性、電荷、大きさなどに基づく。様々な前述の特性を考慮する置換の実例は、当業者に周知であり、（当初の残基：置換基の例）：（Ａｌａ：Ｇｌｙ，Ｓｅｒ）、（Ａｒｇ：Ｌｙｓ）、（Ａｓｎ：Ｇｌｎ，Ｈｉｓ）、（Ａｓｐ：Ｇｌｕ，Ｃｙｓ，Ｓｅｒ）、（Ｇｌｎ：Ａｓｎ）、（Ｇｌｕ：Ａｓｐ）、（Ｇｌｙ：Ａｌａ）、（Ｈｉｓ：Ａｓｎ，Ｇｌｎ）、（Ｉｌｅ：Ｌｅｕ，Ｖａｌ）、（Ｌｅｕ：Ｉｌｅ，Ｖａｌ）、（Ｌｙｓ：Ａｒｇ）、（Ｍｅｔ：Ｌｅｕ，Ｔｙｒ）、（Ｓｅｒ：Ｔｈｒ）、（Ｔｈｒ：Ｓｅｒ）、（Ｔｉｐ：Ｔｙｒ）、（Ｔｙｒ：Ｔｒｐ，Ｐｈｅ）、及び（Ｖａｌ：Ｉｌｅ，Ｌｅｕ）を含む。本開示の実施態様は、従って、上述したようにポリペプチドの機能的又は生物学上の相当物を企図する。特に、ポリペプチドの実施態様は、野性型プロテアーゼと約５０％、６０％、７０％、８０％、９０％、９５％、又は９９％配列が同一であるアナログを含み得る。
【００３３】
上記特徴は、場合により、低減された又は改善された酵素活性を有するプロテアーゼを製造する場合、考慮されることが更に理解される。実例として、プロテアーゼタンパク質中の基質結合部位、エキソサイト、補因子結合部位、触媒部位、又は他の部位における置換は、基質に対する酵素の活性を変化するかもしれない。そのような置換を考慮するにあたって、他の公知の天然もしくは非天然プロテアーゼの配列を考慮してもよい。実例として、Miki, Y, et al., Journal of Molecular Catalysis B: Enzymatic, 1996; 1:191-199で行われるような、サーモリシン中のＡｓｐ２１３に対応する突然変異体も使用可能であり、この主題は引用により本明細書に組み込まれる。場合により、セリン単独又はＧ８Ｃ／Ｎ６０Ｃ／Ｓ６５Ｐの置換と共になど、Ｌ１４４のサーモリシンにおける置換は、野性型酵素よりも５〜１０倍触媒効率を増加するために使用可能である。Yasukawa, K, and Inouye, K, Biochimica et Biophysica Acta (BBA)-Proteins & Proteomics, 2007; 1774:1281-1288）、この主題は引用により本明細書に組み込まれる。Ｎ１１６Ｄ、Ｑ１１９Ｒ、Ｄ１５０Ｅ及びＱ２２５Ｒのバチルス ステアロサーモフィラス（Bacillus stearothermophilus）由来の細菌中性プロテアーゼにおける突然変異体及び他の突然変異体は、同様に触媒活性を増加する。De Kreig, A, et al., J. Biol. Chem., 2002; 277:15432-15438、この主題は引用により本明細書に組み込まれる。De Kreigはまた、プロテアーゼの触媒活性を増加又は低下する多重置換を含むいくつかの置換を教示する。Id. and De Kreig, Eur J. Biochem, 2001; 268(18):4985-4991、この主題は引用により本明細書に組み込まれる。これら又は他の部位における他の置換は場合により、酵素活性に同様の効果をもたらす。部位特異的突然変異を行い、De Kreig, Eur J. Biochem, 2001;268(18):4985-4991の方法によるような後のタンパク質活性のスクリーニングは、当業者のレベル内であり、通常の業務である。本引用は、同様に引用により本明細書に組み込まれる。
【００３４】
プロテアーゼは、実例として組み換え体である。プロテアーゼをコードする核酸配列をクローニングし、合成し、又は他の取得する方法は、同様にリパーゼに適用でき、公知及び当該技術分野において一般的である。同様に、細胞形質転換及びタンパク質発現方法も同じく公知であり、本明細書において適用できる。実例として、配列番号１のタンパク質配列をコードするｃＤＮＡは、受託番号Ｍ１１４４６及び配列番号２で見出されるヌクレオチド配列である。
【００３５】
プロテアーゼは、関連するタグ、修飾、融合ペプチド中などの他のタンパク質、又は当該技術分野において公知の他の修飾若しくは組み合わせと共発現してもよい。実例としてタグは、６ＸＨｉｓ、ＦＬＡＧ、ビオチン、ユビキチン、ＳＵＭＯ、又は当該技術分野において公知の他のタグを含む。タグは、ファクターＸａ、トロンビン、Lifesensors, Inc., Malvern, PAから入手できるようなＳＵＭＯｓｔａｒタンパク質、又はトリプシンを実例として含む、当該技術分野において公知の酵素により切断できる酵素切断配列を介してリパーゼ又は関連するタンパク質と結合することなどにより、例示的に切断できる。化学的切断が、適当な切断可能リンカーを伴って、同様に使用可能であることが更に理解される。
【００３６】
タンパク質発現は、例示的にプロテアーゼ核酸配列、実例として配列番号２の転写、プロテアーゼ核酸配列又はそれらのアナログから転写されたＲＮＡの翻訳から達成される。核酸配列のアナログは、タンパク質に翻訳された場合、プロテアーゼのアナログを生成する任意の配列である。タンパク質の発現は、場合により、大腸菌（E. coli）、ヒーラ細胞、又はチャイニーズハムスター卵巣細胞などの細胞に基づく系で行われる。無細胞発現系が同様に使用可能であることが理解される。
【００３７】
プロテアーゼの多くのアナログが使用可能であり、アミノ酸置換、変更、修飾、又はプロテアーゼタンパク質配列の機能を増加し、低下し、又は変えない他のアミノ酸変更を含む本発明の範囲内であることが理解される。いくつかの翻訳後修飾は、同様に本発明の範囲内として想定され、実例として、非天然アミノ酸の取り込み、リン酸化、グリコシル化、ビオチン標識、フルオロフォア、ルミフォア、放射性基（radioactive group）、抗原、又は他の分子などのペンダント基の付加を含む。
【００３８】
本発明の方法は、基材自体内に又は基材上のコーティング内に組み込まれた１又は２以上のプロテアーゼである本発明の組成物を使用する。プロテアーゼ酵素は、場合により、基材若しくはコーティング材料と非共有結合及び／又は共有結合し、又はそうでなければ、封入されたプロテアーゼを製造するためのような製造の間に表面と結合することにより、若しくは基材／コーティング材料と混合することなどにより、それとともに結合する。いくつかの実施態様では、プロテアーゼは、プロテアーゼと１若しくは２以上の基材若しくはコーティング材料の成分との間の直接共有結合性相互作用により、又は米国特許出願公開第２００８／０１１９３８１号中に記載されるように、結合部分を介した結合のいずれかにより、基材又はコーティング材料と共有的に結合し、これらの主題は引用により本明細書に組み込まれる。
【００３９】
基材又はコーティングとプロテアーゼとを結合するための方法はいくつかある。その１つは、共有結合の適用に関係する。特に、プロテアーゼの遊離アミノ基は、基材の活性基と結合してもよい。そのような活性基は、アルコール、チオール、アルデヒド、カルボン酸、無水物、エポキシ、エステル、又はそれらの任意の組み合わせを含む。プロテアーゼを組み込むこの方法は、優れた利点をもたらす。第一に、共有結合はプロテアーゼを基材と永久的につなぎ、従ってプロテアーゼの漏出の全くない、たとえあったとしてもかなり少ない最終組成物の一体部分としてそれらを配置する。第二に、共有結合は、酵素寿命を長くする。時間と共に、タンパク質は一般的に、それらのポリペプチド鎖の変性のために活性を失う。共有結合などの化学結合は、効果的にそのような変性を制限し、従ってタンパク質の寿命を向上させる。タンパク質の寿命は一般的に、ある期間にわたって、遊離又は物理的に吸着されたタンパク質と共有的に固定化されたタンパク質の活性低下の量を比較することにより決定される。
【００４０】
プロテアーゼは場合により、基材ネットワークを通して均質に分散し、実質的に均質なタンパク質プラットフォームを形成する。そうすることで、プロテアーゼは、重合性基で最初に修飾してもよい。修飾されたプロテアーゼは、界面活性の存在下、有機溶剤中に可溶化してもよく、従って有機溶液中のメチルメタクリレート（ＭＭＡ）又はスチレンなどのモノマーとのその後の重合に関与してもよい。生じた組成物は場合により、ネットワークを通して均質に分散されたプロテアーゼ分子を含む。
【００４１】
プロテアーゼは場合により、基材の表面に結合してもよい。約１００％の表面被覆率に相当する１つのプロテアーゼの結合は、直径１００から１０００ｎｍまでの範囲を有するポリスチレン粒子で達成された。
【００４２】
材料にプロテアーゼを結合させる方法は、リパーゼ中及び材料成分中に存在する官能基に依拠して、必然的に変化するであろう。そのような方法は多く存在する。例えば、他の物質にタンパク質（酵素など）を結合するための方法は、O'Sullivan et al, Methods in Enzymology, 1981; 73:147-166及びErlanger, Methods in Exzymology, 1980; 70:85-104中に記載され、それぞれの主題は、引用により本明細書に組み込まれる。
【００４３】
プロテアーゼは場合により、基材上に層をなすコーティング中に存在し、ここでプロテアーゼは場合により、コーティング材料中に封入され、それとともに混合され、コーティング材料内で修飾され及び一体化され、又はプロテアーゼと基材材料との間の相互作用のために記載された機序と同様にコーティング上に積層される。活性基材又はコーティングを形成するために、プロテアーゼと相互作用のために使用可能な材料は、実例として有機ポリマー材料を含む。これらの材料及びプロテアーゼの組み合わせは、基材材料又はコーティングとして使用されるタンパク質‐ポリマー複合材料を形成する。
【００４４】
タンパク質‐ポリマー複合材料を調製するための方法は、生物活性有機溶剤系タンパク質‐ポリマー複合材料を製造するために、プロテアーゼ水溶液及び非水性有機溶剤系ポリマーの使用を実例として含む。
【００４５】
タンパク質‐ポリマー複合材料を調製するための方法は、プロテアーゼ及びタンパク質‐ポリマー複合材料の機能性を減少する生物活性タンパク質の大きな凝集体を形成することとは対照的に、硬化前に溶剤系樹脂中に、及び複合材料中にプロテアーゼの分散により例示的に特徴付けられる。プロテアーゼは場合により、リパーゼが、他の生物活性タンパク質と非結合であり及び／又は結合するタンパク質の相対的に小さい粒子を形成するように、タンパク質‐ポリマー複合材料中に分散される。実例として、タンパク質‐ポリマー複合材料中のリパーゼ粒子の平均粒子サイズは、１０μｍ未満（平均直径）、例えば１ｎｍ〜１０μｍのすべてを含む範囲である。
【００４６】
硬化性のタンパク質‐ポリマー組成物は、場合により、２成分溶剤系（２Ｋ ＳＢ）組成物である。場合により、１成分系（１Ｋ）が、同様に使用可能である。例示的に、プロテアーゼは、ラテックス若しくはエナメル塗料、ニス、ポリウレタンゲル、又は他のコーティング材料などのコーティング材料中に封入される。実例として、塗料中に酵素を組み込むための例は、米国特許第５，９９８，２００号中に示され、この主題は引用により明細書に組み込まれる。
【００４７】
２成分系において、２成分は場合により、使用前に手短に混合し、例えば、生物活性クリアコートなどのプロテアーゼを含有するコーティングを形成するために、基材に硬化性のタンパク質‐ポリマー組成物を塗布する。一般的に記載されるように、第一成分は架橋性ポリマー樹脂を含み、第二成分は架橋剤を含む。従って、エマルションは、架橋性樹脂を含む第一成分であり、架橋剤は、硬化性のタンパク質‐ポリマー組成物を製造するために一緒に混合される第二成分である。
【００４８】
本発明の方法及び組成物中に含まれるポリマー樹脂は、コーティング又は基材組成物について有用な任意のフィルム形成ポリマーでよく、実例としてクリアコート組成物である。そのようなポリマーは、実例として、アミノプラスト、メラミンホルムアルデヒド、カルバメート、ポリウレタン、ポリアクリレート、エポキシ、ポリカーボネート、アルキド、ビニル、ポリアミド、ポリオレフィン、フェノール樹脂、ポリエステル、ポリシロキサン、及び任意のそれらの組み合わせ、又は他のポリマーの組み合わせを含む。
【００４９】
具体的な実施態様では、ポリマー樹脂は、架橋性である。実例として、架橋性ポリマーは、架橋性ポリマーの特徴を示す官能基を有する。そのような官能基の例は、アセトアセテート、酸、アミン、カルボキシル、エポキシ、ヒドロキシル、イソシアネート、シラン、ビニル、他の使用可能な官能基、及びそれらの組み合わせを実例として含む。
【００５０】
有機架橋性ポリマー樹脂の例は、アミノプラスト、メラミンホルムアルデヒド、カルバメート、ポリウレタン、ポリアクリレート、エポキシ、ポリカーボネート、アルキド、ビニル、ポリアミド、ポリオレフィン、フェノール樹脂、ポリエステル、ポリシロキサン、又はそれらの組み合わせを含む。
【００５１】
架橋剤は場合により組成物中に含まれる。具体的な架橋剤は、使用される具体的なポリマー樹脂に依拠して選択される。架橋剤の非限定的な例として、イソシアネート官能基、エポキシ官能基、アルデヒド官能基、及び酸性官能基などの官能基を有する化合物を含む。
【００５２】
タンパク質‐ポリウレタン複合材料の具体的な実施態様では、ポリマー樹脂はヒドロキシル官能基化アクリルポリマーであり、架橋剤はポリイソシアネートである。
【００５３】
ポリイソシアネート、場合によりジイソシアネートは、本発明の実施態様により、ヒドロキシル官能基化アクリルポリマーと反応する架橋剤である。脂肪族ポリイソシアネートは、自動車におけるクリアコート塗布などのクリアコート塗布のためのタンパク質‐ポリマー複合材料の製造方法において使用される好ましいポリイソシアネートである。脂肪族ポリイソシアネートの非限定的な例は、１，４‐ブチレンジイソシアネート、１，４‐シクロヘキサンジイソシアネート、１，２‐ジイソシアネートプロパン、１，３‐ジイソシアネートプロパン、エチレンジイソシアネート、リシンジイソシアネート、１，４‐メチレンビス（シクロヘキシルイソシアネート）、ジフェニルメタン４，４’‐ジイソシアネート、ジフェニルメタン４，４’‐ジイソシアネートのイソシアヌレート、メチレンビス‐４，４’‐イソシアネートシクロヘキサン、１，６‐ヘキサメチレンジイソシアネート、１，６‐ヘキサメチレンジイソシアネートのイソシアヌレート、イソホロンジイソシアネート、イソホロンジイソシアネートのイソシアヌレート、ｐ‐フェニレンジイソシアネート、トルエンジイソシアネート、トルエンジイソシアネートのイソシアヌレート、トリフェニルメタン４，４’，４’’‐トリイソシアネート、テトラメチルキシレンジイソシアネート、及びメタキシレンジイソシアネートを含む。硬化様式は一般的に、従来の硬化性ポリマー組成物に使用されているものである。
【００５４】
本発明の実施態様で使用されるプロテアーゼ‐ポリマー複合材料は、場合により、熱硬化性タンパク質‐ポリマー複合材料である。例えば、基材又はコーティング材料は、場合により熱硬化により硬化される。熱重合開始剤は、実例として、有機過酸化物及びアゾ化合物などのフリーラジカル開始剤を含む。有機過酸化物熱開始剤の例は、ベンゾイルペルオキシド、ジクミルペルオキシド、及びラウリルペルオキシドを実例として含む。アゾ化合物熱開始剤の例は、２，２’‐アゾビスイソブチロニトリルである。
【００５５】
従来の硬化温度及び硬化時間が、本発明の実施態様による方法において使用できる。例えば、特定の温度又は特定の硬化条件下での硬化時間は、硬化前に、架橋剤の官能基が、総量の５％未満に減少する基準により決定される。架橋剤の官能基は、ＦＴ‐ＩＲ又は他の好適な方法により、定量的に特徴付けることができる。例えば、本発明のタンパク質‐ポリマー複合ポリウレタンのための、特定の温度又は特定の硬化条件下での硬化時間は、硬化前に、架橋剤の官能基ＮＣＯが、５％未満に減少する基準により決定できる。ＮＣＯ基は、ＦＴ‐ＩＲにより、定量的に特徴付けることができる。特定の樹脂に関して硬化の程度を評価するための追加的な方法は、当該技術分野において周知である。実例として、硬化は、溶剤の気化、又は紫外線、電子線、マイクロ波、可視光線、赤外線、又はガンマ線などの化学線に供することを含んでもよい。
【００５６】
１又は２以上の添加剤は、場合により、プロテアーゼ‐ポリマー複合材料及び／又は有機溶剤の混合剤、並びにポリマー樹脂、リパーゼ水溶液、エマルション及び／又は硬化性組成物の特性を修飾するために含む。そのような添加剤の具体例は、ＵＶ吸収剤、可塑剤、湿潤剤、防腐剤、界面活性剤、潤滑剤、色素、充填剤、及びたわみ抵抗を増加するための添加剤を含む。
【００５７】
プロテアーゼを含有する基材又はコーティングは、実例として、エマルションを生成するために混合された、ポリマー樹脂、界面活性剤及び非水性有機溶剤の混合剤である。用語「界面活性剤（surfactant）」は、それが溶解している液体中の表面張力を減少する界面活性剤、又は２つの液体間、若しくは液体と固体の間の界面張力を減少する界面活性剤を意味する。
【００５８】
使用される界面活性剤は、両性、シリコーン系、フッ素系界面活性剤、アニオン性、カチオン性、及び非イオン性界面活性剤を含む任意の種類が可能であり、例えばK. R. Lange, Surfactants: A Practical Handbook, Hanser Gardner Publications, 1999; 及びR. M. Hill, Silicone Surfactants, CRC Press, 1999に記載されており、引用により本明細書に組み込まれる。アニオン性界面活性剤の例は、実例として、アルキルスルホネート類、アルキルアリールスルホネート類、アルキルサルフェート類、アルキル及びアルキルアリールジスルホネート類、スルホン化脂肪酸類、ヒドロキシアルカノール類のサルフェート類、スルホコハク酸エステル類、ポリエトキシ化アルカノール類及びアルキルフェノール類のサルフェート類及びスルホネート類を含む。カチオン性界面活性剤の例は、４級アミンオキシド界面活性剤を含む。非イオン性界面活性剤は、アルコキシレート類、アルカノールアミド類、ソルビトール又はマンニトールの脂肪酸エステル、及びアルキルグルカミド類を含む。シリコーン系界面活性剤の例は、シロキサンポリオキシアルキレンコポリマーを含む。
【００５９】
場合により基材又はコートされた基材である表面が、生物汚染を生じるのに生物に関する物質と接触する場合、プロテアーゼ酵素又は酵素の組み合わせは、汚染又はそれらの成分と接触する。接触は、プロテアーゼの酵素活性を可能にし、基材又はコーティングから汚染成分の除去を改善するためにそれと相互作用し、汚染成分を酵素的に変化させる。
【００６０】
酵素含有基材又はコーティングは、ユニット／ｃｍ2で一般的に表される界面活性を有する。基材及びコーティングは、場合により、０．００７５ユニット／ｃｍ2超の実用的な界面活性を有する。いくつかの実施態様では、界面活性は、０．００７５ユニット／ｃｍ2〜０．０５ユニット／ｃｍ2の範囲である。場合により、界面活性は、０．００７５ユニット／ｃｍ2〜０．１ユニット／ｃｍ2の範囲である。場合により、界面活性は、０．０１ユニット／ｃｍ2〜０．０５ユニット／ｃｍ2の範囲である。
【００６１】
汚染除去を促進するための本発明の方法は、プロテアーゼが活性である任意の温度で機能するであろうことが理解される。場合により、本発明の方法は、４℃で行われる。場合により、本発明の方法は、２５℃で行われる。場合により周囲温度で行われる。本発明の方法は、場合により、４℃から１２５℃まで、又はその中の任意の単一の温度若しくは範囲で行われることが理解される。
【００６２】
基材又は基材上のコーティング材料、場合により、水又は他の流体リンス剤と組み合わせたプロテアーゼの存在は、除去を促進するために汚染を分解する。
【００６３】
従来の生物学的手法を含む方法が、本明細書に記載される。そのような方法は、一般的に当該技術分野において公知であり、Molecular Cloning: A Laboratory Manual, 2nd ed., vol. 1-3, ed. Sambrook et al., Cold Spring Harbor Laboratory Press, Cold Spring Harbor, N.Y., 1989及びCurrent Protocols in Molecular Biology, ed. Ausubel et al., Greene Publishing and Wiley-Interscience, New York, 1992（周期的更新あり）などの方法論論文において詳細に記載されている。
【００６４】
以下の非限定的な実施例により、本発明の様々な態様を説明する。実施例は説明のためであり、本発明のいかなる実施も限定するものではない。本発明の要旨及び範囲から逸脱することなく変形及び修正ができることを理解するであろう。
【実施例】
【００６５】
実施例１
基材をコーティングするために使用可能である材料を含むバチルス ステアロサーモフィラス（Bacillus stearothermophilus）由来の細菌中性プロテアーゼの製造。
【００６６】
材料：凍結乾燥コオロギをペット用品店で購入する。コオロギの体は、５８．３％のタンパク質を含むことが報告されている（D. Wang, et al., Entomologic Sinica, 2004; 11:275-283、この主題は引用により本明細書に組み込まれる）。α‐アミラーゼ、リパーゼＰＳ、プロテアーゼＮ、プロテアーゼＡ、プロテインＳＤ ＡＹ‐１０、バチルス ステアロサーモフィラス（B. stearothermophilus）ＴＬＰ（サモアーゼＣ１６０）、及びサモアーゼＧＬ３０（バチルス ステアロサーモフィラス（B. stearothermophilus）ＴＬＰの低活性製剤）を、AMANO Enzyme株式会社（Nagoya, JAPAN）から入手する。ポリアクリレート樹脂デスモフェン（Desmophen）Ａ８７０ ＢＡ、及びヘキサメチレンジイソシアネート（ＨＤＩ）に基づく多官能性脂肪族ポリイソシアネート樹脂デスモジュール（Desmodur）Ｎ３６００を、Bayer社（Pittsburgh, PA）から入手する。界面活性剤ＢＹＫ‐３３３を、BYK-Chemie（Wallingford, CT）から入手する。１‐ブタノール及び１‐ブチルアセテートを、Sigma-Aldrich社（Missouri, USA）から入手する。アルミニウムペイント試験パネルを、Q-Lab社（Cleveland, USA）から入手する。実験に関係する他の全ての試薬は、分析グレードのものである。
【００６７】
酵素に基づく２Ｋ ＳＢ ＰＵコーティングを、引き下ろし（draw-down）方法、又は噴霧塗布のいずれかにより調製し、続く生物汚染除去試験に使用する。それぞれの酵素を、ＤＩ水に溶解し、全ての水系（ＷＢ）コーティングに関して、２００ｍｇ／ｍｌの最終酵素溶液濃度にする。溶剤系（ＳＢ）酵素調製コーティングに関して、５０ｍｇ／ｍｌの酵素を使用する。１．５ｇのバチルス ステアロサーモフィラス（B. stearothermophilus）ＴＬＰを含有する１５０ｍｌの脱イオン水溶液を、限外濾過により、最初に精製する（分子量カットオフ３０ｋＤａ、すべての液体を氷上で保存した）。
【００６８】
引き下ろし方法又はコーティング調製に関して、界面活性剤ＢＹＫ３３３を１‐ブタノールで希釈し、１７重量％の濃度にする。２Ｋ ＳＢ ＰＵコーティングの樹脂部分を、２０ｍｌガラスバイアル中で、２．１ｇのデスモフェンＡ８７０と０．５ｍｌの１‐ブチルアセテート及び０．１ｍｌの界面活性剤とを混合することにより調製する。溶液を、マイクロスパチュラを使用して１分間混合し、続いて０．６ｍｌの酵素溶液（又は酵素を含まない対照コーティング用にＤＩ水）を添加し、続いて更に１分間混合する。この溶液をその後、０．８ｇのＮＡ３６００を有する２０ｍｌガラスバイアルに注入する。この調合物は、６重量％の酵素濃度を生じる。予備洗浄したアルミニウム試験パネルを、湿潤膜厚２ｍｍで、引き下ろし塗布器を使用して酵素含有コーティング材料でコートする。コーティングパネルを８０℃で３０分間焼成し、その後、周囲温度で７日間硬化する。噴霧塗布方法に関して、コーティングを図１に記載したように実質的に調製する。
【００６９】
実施例２
生物汚染の調製及びコートされた基材への塗布。実験手順の典型的な略図を、図２に示す。６０ｇの凍結乾燥コオロギを、ミキサー（Oster, 600 watt）で１０分間切り刻んで粉末にする。２ｇのコオロギ粉末と６ｍｌのＤＩ水とを激しく混合することにより、汚染溶液を調製する。均一な間隔のテンプレートを使用して、コーティング表面に汚染を塗布する。コオロギ汚染を４０℃で５分間乾燥し、続いてコーティングパネルをガラス皿に載せ、室温で様々な時間、３００ｒｐｍで振盪しつつ２００ｍｌのＤＩ水で洗浄する。汚染除去の時間を記録する。確率的誤差を低減するために、最初及び最後に除去された領域の時間を含めない。８つの汚染スポットの平均洗浄時間を、汚染除去時間として平均する。
【００７０】
実施例３
乾燥時間は汚染除去時間に影響を与える。実施例１のようなコーティング及び実施例２のような虫汚染で調製された、汚染されたコートされた基材パネルを、様々な時間、４０℃で乾燥させる。汚染領域の洗浄時間は、乾燥時間に強力に依拠する。対照のプロテアーゼを含まないコーティングでは、５分間乾燥した後、３時間洗浄により除去されない、強固に付着した汚染を生じる（表１）。
【００７１】
【表１】
0005964822.tif 000002
【００７２】
バチルス ステアロサーモフィラス（B. stearothermophilus）ＴＬＰを含むコートされたパネルに関して、洗浄時間はより長い乾燥時間で増加するが、同等の乾燥時間で、対照と比較して、プロテアーゼ含有コーティングは、改善された汚染除去を劇的に促進する（表２）。
【００７３】
【表２】
0005964822.tif 000003
【００７４】
実施例４
増加した洗浄強度は、汚染除去時間を低減する。実施例１及び２のように調製されたパネルを、様々な洗浄強度に供する。バチルス ステアロサーモフィラス（B. stearothermophilus）ＴＬＰ含有コーティングをした基材に関して、洗浄時間の減少を、洗浄強度を増加することにより達成する（表３）。
【００７５】
【表３】
0005964822.tif 000004
【００７６】
実施例５
様々な酵素を含むコーティングを、実施例１のように調製する。それぞれのコーティングについて、コートされた基材にコオロギ汚染を塗布し、４０℃で５分間乾燥し、３００ｒｐｍの強度で水中で洗浄する標準プロトコルを使用して、平均洗浄時間の測定により能力を分析する。対照及び様々なプロテアーゼを含むコーティングを、粗さ、接触角、及び光沢に関しても評価する。結果を表４に示す。
【００７７】
【表４】
0005964822.tif 000005
【００７８】
バチルス ステアロサーモフィラス（B. stearothermophilus）ＴＬＰに基づくコーティングは、他のコーティング（酵素なし、リパーゼＰＳ、及びα‐アミラーゼ）と比較して、虫の体汚染に対して、改善された自己洗浄機能を有する。更に、コーティング表面特性は、バチルス ステアロサーモフィラス（B. stearothermophilus）ＴＬＰに基づくコーティング及び対照、リパーゼＰＳ、又はα‐アミラーゼに基づくコーティングの間にほとんど相違はない。これらの結果は、コーティングの物理的特徴が、コーティング能力に特異的に影響を与えないことを示す。
【００７９】
それぞれの酵素を含むコーティングの洗浄時間を比較する。図３は、対照ＳＢコーティング（酵素なし、左パネル）とバチルス ステアロサーモフィラス（B. stearothermophilus）ＴＬＰに基づくコーティング（右パネル）の比較を示す。３０分の洗浄後、バチルス ステアロサーモフィラス（B. stearothermophilus）ＴＬＰに基づくコーティングは、顕著な汚染除去を示す。対照は、３時間の洗浄で顕著な汚染除去を示さない。
【００８０】
同様の結果を、バチルス ステアロサーモフィラス（B. stearothermophilus）ＴＬＰに基づくコーティングとリパーゼ及びα‐アミラーゼに基づくコーティングの比較において観察する。図４及び５それぞれにおいて、リパーゼ及びα‐アミラーゼ（左パネル）は、３時間の洗浄期間を通して、残っている虫汚染の顕著な付着を示す。対照的に、バチルス ステアロサーモフィラス（B. stearothermophilus）ＴＬＰに基づくコーティングは、最初の３０分の洗浄期間後、劇的な汚染除去を示し、３時間までに実質的に完全な汚染除去を示す。
【００８１】
実施例６
プロテアーゼの機能について表面加熱の影響。実施例１のようにバチルス ステアロサーモフィラス（B. stearothermophilus）ＴＬＰに基づくコーティングでコートされたパネルを、１００℃で１０日間焼成し、その後、表面酵素活性の変化を測定する。プロテアーゼ含有コーティングのタンパク質分解表面活性を、Folin and Ciocalteau, J. Biol. Chem., 1927; 73: 627-50の方法に従って測定する。この主題は、引用により本明細書に組み込まれる。簡潔には、１ｍｌの２％（ｗ／ｖ）カゼイン含有リン酸ナトリウム緩衝溶液（０．０５Ｍ、ｐＨ７．５）を、２００μｌの酢酸ナトリウム、５ｍＭ酢酸カルシウム（１０ｍＭ、ｐＨ７．５）と一緒に基質として使用する。基質溶液を３分間ウォーターバスで予備インキュベートし、３７℃に達する。反応を、バチルス ステアロサーモフィラス（B. stearothermophilus）ＴＬＰに基づくコーティング（１．２×１．９ｃｍ2）でコートされた試験プレートを１枚添加することにより開始し、続いて２００ｒｐｍで１０分間振盪し、その時点で１ｍｌの１１０ｍＭトリクロロ酢酸（ＴＣＡ）溶液を添加することにより、反応を停止する。遠心分離前に、混合物を３７℃で３０分間インキュベートする。４００μｌのＴＣＡ可溶性画分中のチロシン等量を、２００μｌの２５％（ｖ／ｖ）フォリン‐チオカルト（Folin-Ciocalteau）試薬、及び１ｍｌの０．５Ｍ炭酸ナトリウムを使用して、６６０ｎｍで測定する。１ユニットの活性は、３７℃で１分あたり１．０μｍｏｌのチロシンに相当する吸光度を生じるカゼインを加水分解する酵素量として規定する。この結果をユニット／ｃｍ2に変換する。図６は、バチルス ステアロサーモフィラス（B. stearothermophilus）ＴＬＰ表面活性が、長期間の高温焼成後、約５０％低下したことを示す（図６Ａ）。同時に、汚染洗浄時間も増加する（図６Ｂ）。
【００８２】
実施例７
サーモリシン、並びにバチルス セレウス（Bacillis cereus）、ラクトバチルス種（Lactobacillis sp.）、バチルス メガテリウム（Bacillis megaterium）、アリシクロバチルス アシドカルダリウス（Alicyclobacillis acidocaldarious）、バチルス カルドリティカス（Bacillis caldolyticus）、バチルス サーモプロテオリティカス（Bacillis thermoproteolyticus）、バチルス ステアロサーモフィラス（Bacillus stearothermophilus）、バチルス サブチリス（Bacillus subtilis）、バチルス アミロリケファシエンス（Bacillus amyloliquefaciens）、及びリステリア モノサイトゲネス（Lysteria monocytogenes）由来のサーモリシン様タンパク質の０．２％（Ａ）、２．０％（Ｂ）、４．０％（Ｃ）、６．０％（Ｄ）、及び８．０％（Ｅ）の酵素ロード濃度で、実施例１のように基材パネル上に調製され及びコートされたコーティングにおいて、実施例２のように塗布された虫汚染で、酵素ロードを測定する。パネルを４０℃で５分間焼成し、３時間３００ｒｐｍで洗浄する。増加したプロテアーゼロードは、増加した洗浄能力と相関する（図７Ａ‐Ｅは、バチルス ステアロサーモフィラス（B. stearothermophilus）ＴＬＰの結果を示す）。
【００８３】
実施例８
虫汚染除去に関する様々なプロテアーゼ種の比較。コーティングを、想定されるシステインプロテアーゼとしてプロテアーゼＮ（バシロリシン（bacillolysin））、想定されるセリンプロテアーゼとしてプロテインＳＤ ＡＹ１０（バチルス リケニフォルミス（Bacillus licheniformis）由来のスブチリシン（subtilisin））、典型的な金属プロテアーゼとしてプロテアーゼＡ、並びにサーモリシン及び実施例７のサーモリシン様タンパク質を使用して実施例１のように調製し、及び実施例２のように虫汚染を伴って実施例１のように基材上をコートする。異なる酵素を含むコーティングを、４０℃で５分間焼成後、３時間３００ｒｐｍで洗浄して比較した。驚くべきことに、サーモリシンに基づくコーティングのみが、セリンプロテアーゼ、システインプロテアーゼ、又は他の金属プロテアーゼを含むコーティングによっては観察されない改善された自己洗浄機能を示す（表５及び図８）。
【００８４】
【表５】
0005964822.tif 000006
【００８５】
実施例９
実施例１のように試験パネルを調製し、試験自動車のフロントバンパー上に載せる。路上試験プロトコルの略図を、図９に示す。実際の虫を、運転により路上から採取する。自動車を夏の夕方の間、約５００マイル運転し、虫の体を採取する。平均運転速度は、６５ｍｐｈである。
【００８６】
３日間の虫採取のうちに、パネルを自然降雨（運転条件で）又は２００ｒｐｍの振盪速度で研究室のウォーターバス上でのいずれかで洗浄する。写真を洗浄行為前後に撮る。パネルを洗浄前、間及び後で、目視で検査及びカウントし、試験及び対照パネルから汚染除去の違いを確認する。
【００８７】
穏やかな洗浄下、汚染除去有効性について明確な増加を、図１０及び１１で示すように、酵素を含まない対照コーティングと比較して酵素含有コーティング上で観察する。洗浄前、５分後、１２０分後での酵素を含むコートされたパネルに関する虫汚染の総数は、それぞれ１８、１３、及び１０である。洗浄前、５分後、１２０分後での酵素を含まないコートされた対照パネルに関する虫汚染の総数は、それぞれ１８、１７、及び１５である。路上試験を３回繰り返し、様々な時間洗浄後の酵素コーティング及び対照コーティングにおける残存虫汚染の平均パーセントを図１２でプロットする。酵素含有コーティングは、通常の路上運転条件下、環境的に得た虫を使用して、積極的な虫汚染除去を促進する。
【００８８】
実施例１０
ｐＨ６．４及びｐＨ１１の緩衝液を使用して、実施例１のように酵素含有コーティングを調製する。コートされたアルミニウムプレートを、実施例９のように虫汚染に供する。両ｐＨレベルで調製された酵素含有コーティングは、対照よりも優れている（図１３）。
【００８９】
本明細書の記載に加えて、本発明の様々な改良は当業者に明らかであろう。そのような改良はまた、請求の範囲内に含まれるものとする。
【００９０】
特に示さない限り、すべての試薬は当該分野において公知の出処より入手可能であり、又は必要以上の実験をせずに、当業者によって合成可能である。ヌクレオチド増幅、細胞トランスフェクション、並びにタンパク質発現及び精製方法は、当業者の範囲内にある。
【００９１】
本明細書に示す特許及び文献は、本発明が関係する当業者のレベルの指標である。これらの特許及び文献は、あたかもそれぞれ個々の出願又は公表文献が、具体的及び個別に、引用により本明細書に組み込まれたかのように、同じ程度まで引用により本明細書に組み込まれる。
【００９２】
前記記載は本発明の特定の態様を説明するものであり、これらに限定されるものではない。それらのすべての均等物を含む以下の特許請求の範囲は、本発明の範囲を定義することを意図する。
【図２】
0005964822.tif 000007
【図７Ａ】
0005964822.tif 000008
【図７Ｂ】
0005964822.tif 000009
【図７Ｃ】
0005964822.tif 000010
【図７Ｄ】
0005964822.tif 000011
【図７Ｅ】
0005964822.tif 000012
【図８Ａ】
0005964822.tif 000013
【図８Ｂ】
0005964822.tif 000014
【図８Ｃ】
0005964822.tif 000015
【図８Ｄ】
0005964822.tif 000016
【図８Ｅ】
0005964822.tif 000017
【図１１Ａ】
0005964822.tif 000018
【図１１Ｂ】
0005964822.tif 000019
【図１１Ｃ】
0005964822.tif 000020
【図１】
0005964822.tif 000021
【図３】
0005964822.tif 000022
【図４】
0005964822.tif 000023
【図５】
0005964822.tif 000024
【図６】
0005964822.tif 000025
【図９】
0005964822.tif 000026
【図１０】
0005964822.tif 000027
【図１２】
0005964822.tif 000028
【図１３】
0005964822.tif 000029
【配列表】
0005964822000001.app